(57)【要約】【課題】吸湿性があり、且つ軽くて嵩張らず、透湿放出性に優れた編物を提供する。【解決手段】表編地と裏編地とを含む編物であって、表編地及び裏編地に用いられる主たる糸１０は、短繊維１１に、該短繊維１１よりも吸湿性が低い疎水性フィラメント１２を混合した複合紡績糸である。ここで該編地全体の標準状態における水分率が７％以上であり、主たる糸１０は標準状態における水分率が１１〜６０％である繊維を２０〜９０質量％含むことが好ましい。表編地及び裏編地を連結する連結糸をさらに含み、連結糸は標準状態における水分率が０〜５％である疎水性フィラメントを含むことが好ましい。【選択図】図１
2014114512.tif 000002
【特許請求の範囲】
【請求項１】
表編地と、裏編地とを含む編物であって、
前記表編地及び前記裏編地に用いられる主たる糸は、短繊維からなる紡績糸に、該紡績糸よりも吸湿性が低い疎水性フィラメントを混合した複合紡績糸であることを特徴とする編物。
【請求項２】
該編地全体の標準状態における水分率が７％以上であり、
前記主たる糸は、標準状態における水分率が１１〜６０％である繊維を２０〜９０質量％含む請求項１に記載の編物。
【請求項３】
前記主たる糸は、
標準状態における水分率が１７〜６０％であるアクリレート繊維が５〜４０質量％混合された紡績糸である請求項１または２に記載の編物。
【請求項４】
前記表編地及び前記裏編地を連結する連結糸として、標準状態における水分率が０〜５％である疎水性フィラメントを少なくとも含む請求項１〜３のいずれか１項に記載の編物。
【請求項５】
前記裏編地（裏側）の表面に用いられている複合紡績糸が作る編ループの１インチあたりのコース数に比べて、前記表編地（表側）の表面に用いられている複合紡績糸による１インチあたりのコース数が９０〜３００％であり、前記裏編地（裏側）の表面に用いられている複合紡績糸による１インチあたりのウェール数に比べて、前記表編地（表側）の表面に用いられている複合紡績糸による１インチあたりのウェール数が２０〜１００％である請求項１〜４のいずれか１項に記載の編物。
【請求項６】
前記主たる糸は、
羊毛を２０〜８０質量％含む複合紡績糸である請求項１〜５のいずれか１項に記載の編物。
【請求項７】
前記主たる糸に混合されている疎水性フィラメントは、実質的に均一に混合されてなる紡績形態である請求項１〜６のいずれか１項に記載の編物。
【請求項８】
請求項１〜７のいずれか１項に記載の編物を用いた下着又は肌着。
【発明の詳細な説明】
【技術分野】
【０００１】
本発明は、冬用のインナーなどに用いる衣料用編地を含む編物に関し、特に、透湿放出性を向上させるための技術に関する。
【背景技術】
【０００２】
冬用のインナー（下着及び肌着）には、暖かく、吸湿性があり、且つ軽くて嵩張らないという特徴が求められる。
従来より用いられている衣料用編地は、一般的に保温性が高いものは肉厚で目付が高いため、透湿性が低く蒸れ易い傾向がある。よって保温性を重視してインナーに肉厚且つ目付が高い衣料用編地を用いると、重ね着したときにゴワゴワした感触で重たく感じられる上、蒸れによる不快感を覚え易いという問題がある。
【０００３】
従来、羊毛、アクリレート繊維、及びポリアクリル酸繊維のような吸湿発熱性を持つ素材を使い、薄くても暖かい冬用のインナーが提供されている。
例えば、外気に直接さらされる外衣用の緯編地として、湿潤発熱性糸を両面編み、添え糸編み、もしくはこれらの共用編み組織とした編地が提案されている（例えば、特許文献１参照）。
【０００４】
また例えば、表裏二層の編地と、該二層の編地を連結する連結糸とから構成され、連結糸に吸湿発熱性繊維を用いることにより、保温性を向上させた立体構造編地が提案されている（例えば、特許文献２参照）。
【先行技術文献】
【特許文献】
【０００５】
【特許文献１】実願平１０−６３１４号公報
【特許文献２】特開２００４−２７４０６公報
【発明の概要】
【発明が解決しようとする課題】
【０００６】
特許文献１及び２の編地は、吸湿発熱性は高いものの、透湿放出性が低く蒸れ易いため、外衣に用いる際にはさほど問題にはならないがインナーには向いていない。
本発明は以上のような従来の課題を考慮してなされたものであり、暖かく、吸湿性があり、且つ軽くて嵩張らず、さらに透湿放出性に優れた編物、下着及び肌着を提供することを目的とする。
【課題を解決するための手段】
【０００７】
本発明の透湿放出性に優れた編物は、表編地と、裏編地とを含む編物であって、表編地及び裏編地に用いられる主たる糸は、短繊維からなる紡績糸の内部に、該紡績糸よりも吸湿性が低い疎水性フィラメントを混合した複合紡績糸である。
また、本発明の編物において、該編地全体の標準状態における水分率が７％以上であり、前記主たる糸は、標準状態における水分率が１１〜６０％である繊維を２０〜９０質量％含んでいることが好ましい。
【０００８】
また、本発明の編物において、前記主たる糸は、標準状態における水分率が１７〜６０％であるアクリレート繊維が５〜４０質量％混合された紡績糸であることが好ましい。
また、本発明の編物において、前記表編地及び前記裏編地を連結する連結糸として、標準状態における水分率が０〜５％である疎水性フィラメントを少なくとも含むことが好ましい。
【０００９】
また、本発明の編物において、前記裏編地（裏側）の表面に用いられている複合紡績糸が作る編ループの１インチあたりのコース数に比べて、前記表編地（表側）の表面に用いられている複合紡績糸による１インチあたりのコース数が９０〜３００％であることが好ましい。同様に、前記裏編地（裏側）の表面に用いられている複合紡績糸による１インチあたりのウェール数に比べて、前記表編地（表側）の表面に用いられている複合紡績糸による１インチあたりのウェール数が２０〜１００％であることが好ましい。
また、本発明の編物において、前記主たる糸は、羊毛を２０〜８０質量％含む複合紡績糸であることが好ましい。
【００１０】
また、本発明の編物において、前記主たる糸に混合されている疎水性フィラメントは、実質的に均一に混合されてなる紡績形態であることが好ましい。
本発明の透湿放出性に優れた下着及び肌着は、上記いずれかの編物を用いた下着又は肌着である。
【発明の効果】
【００１１】
本発明に係る編物は、表編地と裏編地とを含む、保温性が高い二層以上の編物において、短繊維からなる紡績糸に、紡績糸よりも吸湿性が低い疎水性フィラメントを混合した複合紡績糸を使用するという特有の構造を備えるので、暖かい上に湿気を外気に放出しやすくなっており、該編地と肌との間（あるいは該編地と内側の編地との間）の空間の湿度を下げることができ、蒸れによる不快感を押えることができる。よって、暖かく、吸湿性があり、且つ軽くて嵩張らず、さらに透湿放出性に優れた編物を提供することができる。
さらに、本発明に係る編物は、中間層に疎水性フィラメントを含むという特有の編み構造を備えるので、湿気を編地内部に溜め込むことなく、より透湿放出性に優れる編物を提供することができる。
【図面の簡単な説明】
【００１２】
【図１】本発明に係る編物の表編地及び裏編地に使用される主たる糸の一例を示す糸断面の概略図である。
【図２】タックリバースの組織図である。
【図３】ダンボールニットの組織図である。
【図４】ダブルフェイスの組織図である。
【図５】長短複合紡績糸の製造装置の一例を示す概略図である。
【発明を実施するための形態】
【００１３】
本発明に係る編物は、表編地と裏編地とを含む編物である。ここで表編地及び裏編地に用いられる主たる糸は、短繊維からなる紡績糸に、該短繊維よりも吸湿性が低い疎水性フィラメントを混合した複合紡績糸である。二層以上の編物は保温性が高い反面、蒸れやすい傾向がある。本発明に係る編物は、主たる糸が、短繊維と疎水性フィラメントとを混合した複合紡績糸であるため、二層以上の編物でありながら湿気を外気に放出しやすくなっており、蒸れによる不快感を押えることができる。よって、暖かく、且つ透湿放出性に優れた編地を提供することができる。ここで表編地と裏編地とを含む編物は、ダイヤル針とシリンダー針とをもつダブル編機で作られた丸編物でもよく、シングル丸編機で編まれた編物同士を貼り合せたり縫い合せて作ってもよい。また該編物は、経編機を使って２層以上に編上げてもよい。好ましくは、該編物はダブル編機で編まれたものである。
【００１４】
さらに本発明に係る編物は、表編地と裏編地と、表及び裏編地を構成しないが表編地及び裏編地を連結する連結糸とを含む三層構造以上の編物（以下、「三層構造編物」という）であってもよい。ここで連結糸は、表編地と裏編地を構成する糸と同じ糸を用いてもよいが、標準状態における水分率が０〜５％の疎水性フィラメントを少なくとも含むことがより好ましい。本発明に係る編物は、連結糸に疎水性フィラメントを用いると、湿気を編地内部に溜め込むことなく、より透湿放出性に優れる編物を提供することができる。
三層構造編物は、汎用の２列の針列を有するダブルラッシェル機、ダブル丸編機、又は横編機等で編成することができる。表編地及び裏編地の組織は、ここでは平編の基本組織であるが、タック編、浮編、片畦編、レース編、及び添糸編等の変化組織であってもよいし、該変化組織に針抜きを組み合わせてもよい。
【００１５】
＜表編地及び裏編地に用いられる糸について＞
表編地及び裏編地に用いられる繊維としては、公知の各種繊維を用いることができ、例えば綿、羊毛等の天然繊維や、キュプラ、レーヨン、リヨセル等の再生繊維、アセテート、ポリオレフィン、アクリル、アクリレート、ポリエチレンテレフタレート、ポリブチレンテレフタレート、ポリトリメチレンテレフタレート等のポリエステル系繊維、ナイロン６、ナイロン６６等のポリアミド系繊維のような半合成繊維や合成繊維である。なお、これらの公知の各種繊維を共重合したり、繊維改質したり、機能材を練り込むことにより所望の機能性を付与してもよい。
【００１６】
本発明の発明者らは、吸湿性を備える短繊維と、疎水性フィラメントとを混合した長短複合紡績糸を編物に用いることにより、湿気を外気に放出し易くなることを見出した。
長短複合紡績糸の透湿放出性が高い理由は定かではないが、糸内部に疎水性フィラメントが存在することにより繊維内部に湿気を取込み過ぎなくなることや、毛羽が少なくなることにより通気性が向上すること等が要因であるものと推測される。
図１は、本発明に係る編物の表編地及び裏編地に使用される主たる糸の一例を示す糸断面の概略図である。
図１に示す主たる糸１０は、短繊維１１に、該短繊維１１よりも吸湿性が低い疎水性フィラメント１２を混合した長短複合紡績糸である。
【００１７】
表編地及び裏編地には、必要に応じて二種類以上の繊維を混合して用いることができる。表編地及び裏編地における主たる糸１０（長短複合紡績糸）の混率は５０質量％以上であることが望ましく、７０質量％以上であればより望ましい。主たる糸１０（長短複合紡績糸）の混率が５０質量％未満では、本発明において期待する十分な透湿放出性が得られ難い。
【００１８】
主たる糸１０は、室温２０℃相対湿度６５％ＲＨ（以下、「標準状態」という）における水分率が１１〜６０％である高吸湿繊維を含んでいることが好ましい。主たる糸１０を標準状態における水分率が１１〜６０％の高吸湿繊維とするためには、短繊維１１に、例えば、羊毛（水分率１６％）、レーヨン等のセルロース系繊維（水分率１２％）、及びアクリレート繊維を用いることができる。なお、改質することにより高吸湿化させた、改質羊毛、改質レーヨン、及び改質綿等を用いてもよい。
【００１９】
なお本発明では、標準状態における水分率が１１〜６０％である高吸湿繊維に他の水分率１１％未満である疎水性フィラメントを混合して用いることが好ましい。ここで吸湿性繊維の混合方法は、短繊維同士の場合には、混綿混紡、混繊、連条混紡、粗紡混紡、及び精紡混紡等が用いられる。疎水性フィラメントと高吸湿性繊維とを混合する場合は、精紡工程でコアスパンヤーンのように、ドラフト後のフリース（高吸湿性繊維を含む短繊維束）と疎水性フィラメントとを、フロントローラ上またはその前に混合した後に加撚して巻取る方法により混合してもよい。あるいは、ドラフト後のフリースがフロントローラを通過した後に、疎水性フィラメントと引き揃えて合撚して巻取ってもよい。あるいは高吸湿性繊維を紡績糸にした後に疎水性フィラメントと合撚してもよい。
標準状態における水分率が１１〜６０％の高吸湿繊維の場合には、２０〜９０質量％の混率で用いる必要があり、４０〜９０質量％での混率で用いるとより好ましい。高吸湿繊維の混率が２０質量％未満であったり、９０質量％を超えたりすると、本発明において期待する十分な透湿放出性が得られ難くなりやすい。
【００２０】
特に、羊毛は吸放湿性が高い上に（標準状態での水分率１６％）、水分を多く含んだとしても繊維表面に水分が残りにくく、汗冷えによって体温が奪われるのを防ぐ効果がある。主たる糸１０における羊毛の好ましい混率は２０〜８０質量％であり、より好ましくは３０〜６０質量％である。羊毛の混率が２０質量％以下であると、極寒時に運動して発汗したあとの汗冷えによって体温が奪われやすくなり、８０質量％を超えると混合する疎水性フィラメントの混率が低下するため透湿放出性が低下し易い。
一方下着及び肌着は清潔に保つために頻繁に洗濯することが好ましいため、使用する羊毛は防縮加工を施された防縮ウールとすることが好ましい。
【００２１】
さらに好ましい実施態様として、吸湿性がより高い標準状態における水分率が１７〜６０％である繊維を、単独、又は他の水分率１１％以上１７％未満である繊維と混合して用いることもできる。主たる糸１０を標準状態における水分率が１７〜６０％である高吸湿性繊維とするためには、短繊維１１に、例えば、アクリレート繊維（東洋紡製の「エクス（登録商標）」、「モイスケア（登録商標）」、「ブレスサーモ（登録商標）」）や、アクリル酸（メタクリル酸）等のグラフト重合により高吸湿性に改質された繊維（東洋紡製のレーヨン改質綿「リフレス（登録商標）」、改質した羊毛繊維の「オメガ（登録商標）」）を用いることができる。
【００２２】
また、標準状態における水分率が１７〜６０％である高吸湿性繊維を、水分率が１１％未満である繊維や、水分率が１１％以上１７％未満である繊維と混合して用いることもできる。水分率が１７〜６０％である高吸湿性繊維の好ましい混率は５〜４０質量％であり、より好ましくは１０〜３５質量％である。水分率が１７〜６０％である高吸湿性繊維を、５〜４０質量％の混率で用いると、本発明において期待する十分な透湿放出性が得られ易い。
【００２３】
疎水性フィラメント１２は水分率が０〜５％の長繊維であり、好ましくは水分率が１％以下の長繊維である。例えば疎水性フィラメント１２は、ポリエステルマルチフィラメント（標準条件での水分率０．４％）や、ナイロン６又はナイロン６６等（標準条件での水分率４％）の合成繊維からなる疎水性マルチフィラメントであり、好ましくはポリエステルマルチフィラメントである。主たる糸１０における疎水性フィラメントの混率は１０〜５０％であり、好ましくは１５〜３５％である。該混率が１０％未満であると透湿放出性が低下しやすく、５０％を超えると吸湿性や保温性が低下しやすい。
【００２４】
＜主たる糸の総繊度＞
主たる糸１０の総繊度は、好ましくは１０〜８００ｄｔｅｘ、より好ましくは１００〜５００ｄｔｅｘ、さらに好ましくは１５０〜４００ｄｔｅｘである。総繊度が１０〜８００ｄｔｅｘの範囲であると、保温性、及び適度な吸湿性と透湿放出性とが得られる。総繊度が１０ｄｔｅｘ未満であると保温性が不足し易い。総繊度が８００ｄｔｅｘを超えると、編物が分厚くなりすぎて着用感が悪くなる。
【００２５】
＜連結糸について＞
連結糸は、表編地と裏編地とを連結する機能を有しており、例えば、表編地と裏編地との間にループ状の編み目を形成してもよいし、表編地と裏編地との間でタック組織状に引っかけるような構造でもよい。
また連結糸には、主たる糸１０と同一の長短複合紡績糸を用いてもよいが、比較的水分率が低い疎水性合繊フィラメントを単独で用いる方がより好ましい。ここで疎水性合繊フィラメントには、ポリエチレンテレフタレート、ポリブチレンテレフタレート、及びポリトリメチレンテレフタレート等のポリエステル系繊維、ナイロン６及びナイロン６６等のポリアミド系繊維、アクリル系繊維、あるいはポリオレフィン系繊維等を用いることができる。
【００２６】
該長短複合紡績糸は標準状態における水分率が０〜５％（好ましくは１％以下）の長繊維である疎水性フィラメントを含むので、連結糸に主たる糸１０と同一の長短複合紡績糸を用いても、疎水性合繊フィラメントを単独で用いたときと同様の効果が得られる。
すなわち表編地と裏編地との中間に位置する連結糸を疎水性の繊維にすると、肌側の面で吸収した湿気が外気側に、より放出され易くなるため湿気を編地内部に溜め込むことなくなり、より透湿放出性に優れる編物となる。
なお、疎水性合繊フィラメントは、生糸のままで用いてもよいが、仮撚加工糸等の糸加工を行ってもよいし、別のフィラメントと混繊して用いてもよい。
【００２７】
＜連結糸の総繊度＞
連結糸は疎水性フィラメント単独でも、複合糸として用いてもよいが、連結糸の総繊度は、好ましくは１０〜５００ｄｔｅｘ、より好ましくは２０〜３９０ｄｔｅｘ、さらに好ましくは３０〜１１０ｄｔｅｘである。総繊度が１０〜５００ｄｔｅｘの範囲であると、繊維内空隙の径が小さくなりデッドエアーが多くなって、熱の逃散阻止能力が向上すると共に透湿放出効果が高まる。総繊度が１０ｄｔｅｘ未満であると中間層のデッドエアーが少な過ぎて保温性や透湿放出性が不足する。総繊度が５００ｄｔｅｘを超えると、編物が分厚くなりすぎて着用感が悪くなる。
【００２８】
＜連結糸が複合紡績糸である場合に含まれる疎水性フィラメントの繊度範囲＞
連結糸に含まれる疎水性フィラメントの総繊度は、好ましくは１０〜２００ｄｔｅｘ、より好ましくは２０〜１５０ｄｔｅｘ、さらに好ましくは３０〜１１０ｄｔｅｘである。総繊度が１０ｄｔｅｘ未満であると透湿放出性が不足する。総繊度が２００ｄｔｅｘを超えると、連結糸の総繊度が太くなりすぎて、透湿放出性が低下したり、編物が分厚くなりすぎて着用感が悪くなる。
【００２９】
＜連結糸の単糸繊度＞
連結糸に含まれる疎水性フィラメントの単糸繊度は、好ましくは０．１〜５ｄｔｅｘ、より好ましくは０．３〜３ｄｔｅｘ、さらに好ましくは０．５〜２．０ｄｔｅｘである。単糸繊度が０．１〜５ｄｔｅｘの範囲であると繊維内空隙の径が小さくなり、デッドエアーが多くなって熱の逃散阻止能力が向上すると共に、透湿放出効果が高まる。単糸繊度が０．１ｄｔｅｘ未満であると透湿放出性が不足する。単糸繊度が５ｄｔｅｘを超えると、繊維が硬くなりすぎて、着用したときにチクツキ感が出易くなる。
【００３０】
＜編物の構造について＞
本発明の表編地と裏編地とを含む編物には、例えば丸編では、タックリバース、鹿子リバース、ダブルフェイス、及びダンボールニット等のダブルニット組織がある。この中で三層構造の編物としてはダンボールニット等の組織がある。
タックリバース、鹿子リバース、及びダブルフェイスのような組織は、片側の層を構成する糸がもう一方の層の組織にタックで編込まれて連結する。例えばタックリバース組織は、図２に示すように、Ｆ１で編まれた糸が一方の層（例えば表層）となり、Ｆ２で編まれた糸がもう一方の層（例えば裏層）となる。例えばＦ１のシリンダー針Ｎｏ．１でニット組織を編んだ表層を構成する糸に、裏層を構成する糸がＦ２のシリンダー針Ｎｏ．１でタック組織として編まれて連結する。このときＦ２で編まれた糸が裏層と連結糸とを兼ねる。
【００３１】
ダンボールニットのような組織は、表と裏をそれぞれ別の糸で構成し、さらに表裏でループを作らずに、単独で表裏を連結する連結糸を備える。ダンボールニット組織は、図３に示すように、Ｆ２で編まれた糸が表側の層となり、Ｆ３で編まれた糸が裏側の層となる。例えば、Ｆ２のシリンダー針Ｎｏ．１でニット組織を編んだ表側の層を構成する糸に、連結糸がＦ１のシリンダー針Ｎｏ．１にタック組織として編まれて連結する。また、Ｆ３のダイヤル針Ｎｏ．１でニット組織を編んだ裏側の層を構成する糸に、同じく連結糸がＦ１のダイヤル針Ｎｏ．１でタック組織として編まれて連結する。このときＦ１で編まれた糸が単独で表裏を連結する連結糸となる。
【００３２】
さらに、一方の面（外気側又は表面）におけるインチあたりの長短複合紡績糸のコース数が、他方の面（肌側又は裏面）における長短複合紡績糸のコース数の９０〜３００％となり、かつ、一方の面（外気側又は表面）におけるインチあたりの長短複合紡績糸のウェール数が、他方の面（肌側又は裏面）における長短複合紡績糸のウェール数の２０〜１００％となるよう表裏層のニードルループ数を設計するのが好ましい。これにより肌側面で吸収した湿気を、連結糸及び外側面を通して放出し易くなる。より好ましくは該コース数が１００〜２５０％、該ウェール数が３０〜８０％である。更に好ましくは該コース数が１５０〜２３０％、該ウェール数が４０〜７０％である。
【００３３】
このように表裏層のループ数に設計された編地を、ダブルフェイス組織を一例にとって説明する。図４はダブルフェイス組織の一形態であるが、Ｆ１、３、４、６で編まれた糸が一方の層（例えば表層）となり、Ｆ２、５で編まれた糸がもう一方の層（例えば裏層）となる。また、Ｆ２のダイヤル針Ｎｏ．１でニット組織を編んだ裏層を構成する糸に、表層を構成する糸がＦ４のダイヤル針Ｎｏ．１でタック組織として編まれて連結する。このときＦ１、Ｆ４が表層と連結糸とを兼ねる。ここでＦ１〜６の全ての糸に長短複合紡績糸（主たる糸）を用いた場合、他方の面（ダイヤル針の面）に比べて、一方の面（シリンダー針の面）における長短複合紡績糸のニット率は１００％となり、コース数は２００％、ウェール数は５０％となる。また、Ｆ２、３、５、６に長短複合紡績糸（主たる糸）を用いて、Ｆ１、４に疎水性フィラメント糸を用いた場合、他方の面（ダイヤル針の面）に対して、一方の面（シリンダー針の面）における長短複合紡績糸のニット率は５０％となり、コース数は１００％、ウェール数は５０％となる。
【００３４】
＜丸編条件＞
編機のゲージや編機口径は使用目的によって適宜選定すればよく、例えば１０〜４０ゲージを使用することができる。編成糸長も編組織と使用する糸に合わせて適宜設定することができる。
三層構造編物の厚さや目付は希望に応じて適宜選定すればよく、例えば、厚みは２〜２０ｍｍ程度、好ましくは３〜１０ｍｍ程度であり、目付は８０〜１２００ｇ／ｍ２程度、好ましくは１５０〜５００ｇ／ｍ２程度である。また、三層構造編物は必要に応じて所望のサイズに裁断したり、裁断後の編地片を縫製又は熱成形により所望の形状にして用いてもよい。
また本発明の三層構造編物の保温性は、見掛けのｃｌｏ値が０．８〜１．９であり、透湿放出性は１３〜２５である。
【００３５】
＜長短複合紡績糸の製造方法＞
短繊維と疎水性フィラメントとの複合方法は、例えば短繊維の粗糸を作製して粗糸と疎水性フィラメントとを精紡工程において複合して紡績糸を作る方法、短繊維のみの紡績糸を作りこれを疎水性フィラメントと交撚する方法、及び紡績糸に疎水性フィラメントをカバーリングする方法等用いることができる。本発明では、この中で精紡工程において複合する方法が最も好ましい。
なお、このような方法により複合される長短複合紡績糸の一例を挙げると、疎水性長繊維を芯にしたコアスパンヤーン形態や、図１に示すような短繊維１１と疎水性フィラメント１２とが実質的に均一に混合されてなる紡績形態が好ましい形態である。ここで「実質的に均一に混合される」とは、コアヤーンや交撚糸のようにフィラメントが一部分に集中して存在する状態とは異なり、短繊維１１と疎水性フィラメント１２とがそれぞれ分散して存在する状態を意味する。
【００３６】
図５は、長短複合紡績糸の製造装置の一例を示す概略図である。
（１）パーン１に捲かれた疎水性フィラメントＡ１が、ガイド２を経て電極３を用いて静電気が印加されて開繊されて開繊フィラメントＡ２となり、環状ガイド４に通して開繊幅及び供給位置を規制されつつフロントローラ５ｃに供給される。
（２）梳毛粗糸Ｂ１をバックローラ５ａに供給し、クレードル５ｂ、フロントローラ５ｃ間でドラフトされてフリース状の短繊維フリースＢ２となり、フロントローラ５ｃに供給される。
【００３７】
（３）フロントローラ５ｃに供給された開繊フィラメントＡ２と短繊維フリースＢ２は、フロントローラ５ｃのニップ点で混合される。この時、開繊フィラメントＡ２の開繊幅を、短繊維フリースＢ２の最大幅と同等かあるいは該最大幅以上に開繊させ、開繊フィラメントＡ２の中心と短繊維フリースＢ２の中心とを重ね合わせて混合される。
（４）フロントローラ５ｃを通過した開繊フィラメントＡ２と短繊維フリースＢ２とは加撚されて、均一混合層を形成する特異な糸構造をなす長短複合紡績糸Ｃ１が生成される。
（５）長短複合紡績糸Ｃ１が、スネルワイヤ６を経てリングトラベラ７により管糸８に捲き取られる。
【００３８】
以上のように、本発明に係る編物は、保温性が高い二層以上の構造の編地において、紡績糸に疎水性フィラメントを混合した複合紡績糸を用いるという特有の構造を備えることにより、湿気を外気に放出し易くなるので、衣料用インナー（下着及び肌着）に好適に用いられる。特に極寒時に３枚以上の重ね着をしたときには、体温を積極的に維持することができると共に、身体から発散した湿気を積極的に外気側へ放出することができるので、快適に着用することができる。
【実施例】
【００３９】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００４０】
＜測定方法＞
（１）水分率％（ワタ、紡績糸及び編物）
１．試料の絶乾質量の測定
試料を温度９０℃の乾燥機中に３時間静置後、絶乾質量（Ｗ０）（単位：ｇ）を測定する。
２．試料の湿潤質量の測定
試料を温度２０℃相対湿度（Ａ）％ＲＨの恒温恒湿漕に２４ｈｒ以上静置後、試料の質量（ＷＡ）（単位：ｇ）を測定する。
３．水分率の算出
以下の（式１）より水分率（ＨＡ）％を算出する。
水分率（ＨＡ）％＝｛（ＷＡ−Ｗ０）／Ｗ０｝×１００      ・・・（式１）
【００４１】
（２）保温性（見掛けのｃｌｏ値）
ＡＳＴＭ−Ｄ１５１８法に準拠して測定する。株式会社大栄化学精器製作所製、保温性試験機を用い測定する。２０℃６５％ＲＨ、風速０．３ｍ／ｓｅｃ以下の環境下において、３６℃一定温度で制御した熱板（２５ｃｍ×２５ｃｍ）を５０ｃｍ×５０ｃｍの試料で覆い、２時間静置中、熱板温度を３６℃に保つために熱板に電力供給された積算時間（ｓｅｃ）を用い（式２）により、Ｉｃｌｏ値を算出する。
Ｉｃｌｏ値＝（（Ｔｓ−Ｔａ）×Ａ）／（０．１８×Ｗ）×（７２０００／Ｓ）
・・・（式２）
Ｔｓ：熱板温度＝３６℃
Ｔａ：環境温度＝２０℃
Ａ：熱板面積＝０．０６２５ｍ２
Ｗ：熱板供給電力＝３４．４ｋｃａｌ／ｈ
Ｓ：熱板に供給された積算時間（ｓｅｃ）
０．１８：定数、１ｃｌｏ＝０．１８ｍ２・℃・ｈ・ｋｃａｌ−１
吸水率：ＪＩＳ  Ｌ１０１８メリヤス生地試験方法に準じる。
但し、ローラー絞り機に替えて、遠心脱水機１０００Ｇ、１０分間絞りとする。
【００４２】
（３）透湿放出性
発汗シミュレーション測定装置を用い、水供給量：２００ｇ／ｍ２・ｈ、熱板温度：３７℃、試料−熱板間隔：１ｃｍ、環境温湿度：１５℃５０％ＲＨ、発汗パターン：試験開始より無発汗で１０分経過した後、５分発汗を実施、測定項目：発汗開始直後から発汗５分後までの湿度上昇度（％ＲＨ）を測定する。
【００４３】
なお、発汗シミュレーション装置は、発汗孔を有する基体及び産熱体からなる産熱発汗機構、発汗孔に水を供給するための送水機構、産熱体の温度を制御する産熱制御機構、及び温湿度センサーから構成されている。該基体は黄銅製で面積１２０ｃｍ２であり、発汗孔が６個設けられ、面状ヒーターからなる産熱体により一定温度に制御される。該送水機構はチューブポンプを用いて一定量の水を該基体の発汗孔に送り出す。該基体の表面には、厚み０．１ｍｍのポリエステルマルチフィラメント織物からなる模擬皮膚が貼り付けられており、これにより発汗孔から吐出された水が基体表面に広げられ、発汗状態が作り出される。該基体の周囲には高さ１ｃｍの外枠が設けられており、試料を基体から１ｃｍ離れた位置に容易にセットすることができる。該温湿度センサーは該基体と試料との間の空間に設置され、該基体が発汗状態の時の「基体と試料と外枠で囲まれた空間」の湿度を測定する。
【００４４】
（４）単位面積あたりのニットループ数
編物を平面上に張力が掛らないように拡げた状態で、ルーペを用いて編物表面もしくは編物裏面における１ｉｎｃｈ２面積中に存在するニードルループの数を目視で数える。
（５）編物の目付
ＪＩＳ  Ｌ１０１８  ８．４．２により標準状態における単位面積あたりの質量に準じて測定する。
（６）編物の厚み（ｍｍ）
ＪＩＳ  Ｌ１０１８  ８．５．１により編地の厚さに準じて測定する。
【００４５】
＜実施例１＞
メリノウールを原料として２０．０ＭＩＣの防縮加工トップを生成した。東洋紡製モイスケア（アクリレート繊維、繊度２．２ｄｔｅｘ、繊維長７６ｍｍ、標準状態での水分率５０．８％）と、防縮加工トップを混綿及びリコームして、常法の通り前紡工程までを行い梳毛粗糸Ｂ１（番手１／５．０Ｎｍ、羊毛８０質量％、モイスケア２０質量％）を生成した。
【００４６】
図５に示す長短複合紡績糸の製造装置に、梳毛粗糸Ｂ１をバックローラ５ａから供給し、バックローラ５ａおよびクレードル５ｂとフロントローラ５ｃとの間において、全ドラフト倍率１８．０倍でドラフトし、短繊維フリースＢ２とした。
一方、疎水性フィラメントＡ１としてポリエステルフィラメント５６デシテックス／２４フィラメント（丸断面、セミダル、標準状態での水分率０．４％を用い、ガイド２を経て開繊電極３へ供給した。
【００４７】
スネルワイヤ６により疎水性フィラメントＡ１に−３０００Ｖを印加して開繊させ、開繊フィラメントＡ２とした。
次いで開繊フィラメントＡ２をリングトラベラ７に通して、開繊幅をフリースの最大幅の１５０％程度に広げ、短繊維フリースＢ２の中心に開繊フィラメントＡ２の中心が重なる様に、開繊フィラメントＡ２と短繊維フリースＢ２との供給位置を規制しつつ、フロントローラ３に供給した。
【００４８】
フロントローラ５ｃのニップ点において、開繊フィラメントＡ２と短繊維フリースＢ２とを重ね合わせて、実質的に均一に混合した。
フロントローラ５ｃを通過した開繊マルチフィラメントＡ２と短繊維フリースＢ２とを撚数５１０Ｔ／ｍ（Ｚ撚り）に加撚して、ポリエステル２３質量％／モイスケア１５質量％／羊毛６２質量％、番手１／５２Ｎｍの長短複合紡績糸Ｃ１を生成し、管糸８に巻き上げた。この長短複合紡績糸Ｃ１を２本交撚して２／５２Ｎｍ（約３８５ｄｔｅｘ）の長短複合紡績双糸Ｃ２として使用した。
【００４９】
２／５２Ｎｍの長短複合紡績双糸Ｃ２を、表層、裏層、及び連結糸に１００％使用し、口径３０ｉｎｃｈ、１４ゲージの両面丸編機ＬＥＣ（福原製）を用いて、図４のようなダブルフェイス組織で編上げた。次いで編上げた編物を常法にて染色整理工程に通して一般的な染色加工を施して仕上げた。仕上った編物の目付は３１０ｇ／ｍ２で、厚み１．４８ｍｍであった。実施例１の編物の評価結果を表１に示す。
【００５０】
【表１】
2014114512.tif 000003
【００５１】
＜実施例２＞
前紡工程まで実施例１と同様にして得られた梳毛粗糸Ｂ１（番手１／５．０Ｎｍ）に、疎水性フィラメントＡ１としてポリエステルフィラメント糸５６デシテックス／２４フィラメント（丸断面、セミダル、標準状態での水分率０．４％）を精紡工程において混繊し、ポリエステルフィラメントが収束して紡績糸内部に混紡されている番手１／５２Ｎｍのコアスパン長短複合紡績糸を生成した。このコアスパン長短複合紡績糸を実施例１と同様に２本交撚してコアスパン長短複合紡績双糸とした。さらに編物組織を図３のようなダンボールニットに変更し、該コアスパン長短複合紡績双糸を１００％使用して製編した後、一般的な染色加工を施して仕上げた。実施例２の編物の評価結果を表１に示す。
【００５２】
＜実施例３＞
実施例１において生成した長短複合紡績双糸Ｃ２を表層、及び裏層に１００％使用し、編物組織を図３のようなダンボールニットにし、ダンボールニットの連結糸を、ポリエステルフィラメント８４デシテックス／３６フィラメント（丸断面、セミダル、標準状態での水分率０．４％）にして製編した後、一般的な染色加工を施して仕上げた。実施例３の編物の評価結果を表１に示す。
【００５３】
＜実施例４＞
実施例１において生成した長短複合紡績双糸Ｃ２を表層、及び裏層に１００％使用し、連結糸（図４のＦ１、４）としてポリエステルフィラメント８４デシテックス３６フィラメント（丸断面、セミダル、標準状態での水分率０．４％）を使用し、実施例１と同様にダブルフェイス組織で編上げた。このときＦ２、３、５、６に番手２／５２Ｎｍの長短複合紡績糸を配置し、Ｆ１、４にポリエステルフィラメントを配置した。次いで編上げた編物に一般的な染色加工を施して仕上げた。実施例４の編物の評価結果を表１に示す。
【００５４】
＜比較例１＞
実施例１において長短複合紡績双糸Ｃ２を、オーストラリア綿１００％英式番手３０／１ｓ紡績糸に変更し、その他の部分は実施例１と同様にダブルフェイス組織で編上げた。次いで編上げた編物に一般的な染色加工を施して仕上げた。比較例１の編物の評価結果を表１に示す。
【００５５】
＜比較例２＞
前紡工程まで実施例１と同様にして得られた梳毛粗糸Ｂ１（番手１／５．０Ｎｍ）に、疎水性フィラメントＡ１を混紡せず、そのままドラフトをかけて番手１／５２Ｎｍの紡績糸を生成した。この紡績糸を実施例１と同様に２本交撚して紡績双糸とし、該紡績双糸を１００％使用して製編した後、一般的な染色加工を施して仕上げた。比較例２の編物の評価結果を表１に示す。
【００５６】
表１によれば、実施例１〜４は、比較例１〜２に較べて、透湿放出性が高く、湿気を外気に放出し易くなっていることがわかる。よって、保温性が高い多層構造の編物において、吸湿性を備える紡績糸の内部に疎水性フィラメントを混合した複合紡績糸を使用するという特有の構造により、暖かい上に湿気を外気に放出しやすくなり、蒸れによる不快感を押えることができる。
【符号の説明】
【００５７】
１０    主たる糸
１１    短繊維
１２    疎水性フィラメント
【図１】
2014114512.tif 000004
【図２】
2014114512.tif 000005
【図３】
2014114512.tif 000006
【図４】
2014114512.tif 000007
【図５】
2014114512.tif 000008